(57)【要約】【課題】スパイラル径を大きくしても均一に塗布できるホットメルト接着剤組成物を提供する。【解決手段】エチレン系共重合体（Ａ）および糖エステル（Ｂ）を含有するホットメルト接着剤組成物を用いる。【選択図】なし【特許請求の範囲】
【請求項１】
エチレン系共重合体（Ａ）および糖エステル（Ｂ）を含有するホットメルト接着剤組成物。
【請求項２】
前記エチレン系共重合体（Ａ）１００質量部に対して、前記糖エステル（Ｂ）を１〜３００質量部含有する請求項１に記載のホットメルト接着剤組成物。
【請求項３】
前記糖エステル（Ｂ）が、ショ糖エステルである請求項１または２に記載のホットメルト接着剤組成物。
【請求項４】
前記ショ糖エステルが、ショ糖脂肪族カルボン酸エステルである請求項３に記載のホットメルト接着剤組成物。
【請求項５】
前記ショ糖エステルが、ショ糖芳香族カルボン酸エステルである請求項３に記載のホットメルト接着剤組成物。
【発明の詳細な説明】
【技術分野】
【０００１】
本発明は、ホットメルト接着剤組成物に関する。
【背景技術】
【０００２】
ホットメルト接着剤組成物は、紙おむつなどの衛生材料の接着剤として使用されている。このような接着剤の塗布方法としては、従来、ビード塗布、ドット塗布、コート塗布、フォーム塗布などが用いられてきた。しかし、衛生材料用途における透湿性や柔らかな風合いなどの要望に対応するために、近年では、接着剤の目付量を低減できるスパイラルスプレー法が主に使用されている。
【０００３】
スパイラルスプレー法に使用可能なホットメルト接着剤組成物としては、エチレン系共重合体と高分子化合物とを含むホットメルト接着剤組成物（特許文献１）が開示されている。
【先行技術文献】
【特許文献】
【０００４】
【特許文献１】特開２００１−１５２１１４号公報
【発明の概要】
【発明が解決しようとする課題】
【０００５】
特許文献１のようなエチレン系共重合体を含有するホットメルト接着剤は、粘着力や紙セルロース繊維への浸透性に優れる。しかし、接着剤を塗布する際に、目付量を低減するためにスパイラル径を大きくすると、スパイラルが途切れて均一に塗布できないという問題がある。
【０００６】
そこで、本発明者らは鋭意検討を行ったところ、エチレン系共重合体（Ａ）と糖エステル（Ｂ）とを含有するホットメルト接着剤組成物を用いることにより、スパイラル径を大きくしても均一に塗布できることを見出し、本発明に至った。本発明は、スパイラル径を大きくしても均一に塗布できるホットメルト接着剤組成物を提供することを目的とする。
【課題を解決するための手段】
【０００７】
上記課題を解決すべく、本発明に係るホットメルト接着剤組成物は、エチレン系共重合体（Ａ）および糖エステル（Ｂ）を含有する。
【０００８】
上記ホットメルト接着剤組成物においては、前記エチレン系共重合体（Ａ）１００質量部に対して、前記糖エステル（Ｂ）を１〜３００質量部含有することが好ましい。
【０００９】
また、上記ホットメルト接着剤組成物においては、前記糖エステル（Ｂ）が、ショ糖エステルであることが好ましい。
【００１０】
また、上記ショ糖エステルは、ショ糖脂肪族カルボン酸エステルまたはショ糖芳香族カルボン酸エステルであることが好ましい。
【発明の効果】
【００１１】
本発明のホットメルト接着剤組成物によれば、スパイラル径を大きくしても均一に塗布できる。そのため、これを用いた衛生材料の透湿性や柔らかな風合いがさらに高めることが可能である。
【発明を実施するための形態】
【００１２】
本発明のホットメルト接着剤組成物は、エチレン系共重合体（Ａ）と糖エステル（Ｂ）とを含有するものである。
【００１３】
本発明に用いるエチレン系共重合体（Ａ）は、構成モノマーとして、エチレンと少なくとも１種のエチレン以外の炭素−炭素二重結合を有するモノマーとを含むものである。エチレン以外の炭素−炭素二重結合を有するモノマーとしては、特に限定されず、カルボン酸ビニルエステル、α−β不飽和カルボン酸、α−β不飽和カルボン酸エステルなどが挙げられる。
【００１４】
カルボン酸ビニルエステルとしては、酢酸ビニルおよびプロピオン酸ビニルなどが挙げられる。
【００１５】
α−β不飽和カルボン酸としては、例えば、アクリル酸、メタクリル酸、クロトン酸、マレイン酸およびイタコン酸などが挙げられる。
【００１６】
α−β不飽和カルボン酸エステルは、前記α−β不飽和カルボン酸のエステルであり、例えば、アクリル酸メチルおよびメタクリル酸メチルなどのα−β不飽和カルボン酸メチルエステル、アクリル酸エチルおよびメタクリル酸エチルなどのα−β不飽和カルボン酸エチルエステル、アクリル酸プロピルおよびメタクリル酸プロピルなどのα−β不飽和カルボン酸プロピルエステル、アクリル酸イソプロピルおよびメタクリル酸イソプロピルなどのα−β不飽和カルボン酸イソプロピルエステル、アクリル酸ブチルおよびメタクリル酸ブチルなどのα−β不飽和カルボン酸ブチルエステルなどが挙げられる。
【００１７】
これらのうち、より大きなスパイラル径が形成可能であり、均一に塗布できることから、酢酸ビニル、アクリル酸、メタクリル酸およびα−β不飽和カルボン酸エチルエステルが好ましく、酢酸ビニルおよびアクリル酸エチルがより好ましい。
【００１８】
本発明のエチレン系共重合体（Ａ）は、構成モノマーとしてエチレンを含有する。エチレンの含有量は、構成モノマー中に、３０質量％以上であることが好ましく、５０質量％以上であることがより好ましく、７０質量％以上であることがさらに好ましい。また、９９質量％以下であることが好ましく、９５質量％以下であることがより好ましく、９０質量％以下であることがさらに好ましい。上記範囲内とすることにより、より大きなスパイラル径が形成可能となり、均一に塗布することができる。
【００１９】
本発明に用いる糖エステル（Ｂ）は、糖とカルボン酸とのエステルである。
【００２０】
糖エステル（Ｂ）に用いる糖としては、例えば、グルコース、ガラクトース、マンノース、フルクトース、キシロースおよびアラビノースなどの単糖、ショ糖、ラクトース、マルトースおよびトレハロースなどの二糖のほか、ラフィノース、マルトトリオース、ニストース、１Ｆ−フラクトシルニストース、ケストース、マルチトール、ラクチトール、ラクチュロース、セロビオース、スタキオースおよびセロトリオースなどが挙げられる。これらのうち、より大きなスパイラル径が形成可能であり、均一に塗布できることから、二糖が好ましく、ショ糖がより好ましい。
【００２１】
糖エステル（Ｂ）に用いるカルボン酸としては、例えば、脂肪族カルボン酸および芳香族カルボン酸が挙げられる。
【００２２】
脂肪族カルボン酸としては、例えば、酢酸、プロピオン酸、酪酸、イソ酪酸、吉草酸、カプロン酸、エナント酸、カプリル酸、ペラルゴン酸、カプリン酸、２−エチル−ヘキサンカルボン酸、ウンデシル酸、ラウリン酸、トリデシル酸、ミリスチン酸、ペンタデシル酸、パルミチン酸、ヘプタデシル酸、ステアリン酸、ノナデカン酸、アラキン酸、ベヘン酸、リグノセリン酸、セロチン酸、ヘプタコサン酸、モンタン酸、メリシン酸およびラクセル酸などの飽和脂肪族モノカルボン酸、ウンデシレン酸、オレイン酸、ソルビン酸、リノール酸、リノレン酸、アラキドン酸およびオクテン酸などの不飽和脂肪族モノカルボン酸などが挙げられる。これらのうち、より大きなスパイラル径が形成可能であり、均一に塗布できることから、酢酸、プロピオン酸、酪酸、イソ酪酸などの炭素数２〜４の飽和脂肪族モノカルボン酸が好ましく、酢酸がより好ましい。
【００２３】
芳香族カルボン酸としては、例えば、安息香酸、ベンゼン環上にアルキル基およびアルコキシ基の少なくとも１種を有する安息香酸（例えば、トルイル酸など）、ケイ皮酸、ベンジル酸、ビフェニルカルボン酸、ナフタリンカルボン酸、テトラリンカルボン酸などの芳香族モノカルボン酸が挙げられる。これらのうち、より大きなスパイラル径が形成可能であり、均一に塗布できることから、安息香酸およびトルイル酸が好ましく、安息香酸がより好ましい。
【００２４】
糖エステル（Ｂ）は、より大きなスパイラル径が形成可能であり、均一に塗布できることから、二糖酢酸エステル、二糖安息香酸エステルが好ましく、ショ糖酢酸エステル、ショ糖安息香酸エステルがより好ましい。
【００２５】
糖エステル（Ｂ）における平均エステル化度は特に限定されないが、耐熱性が優れることから、４．０以上が好ましく、５．４以上がより好ましい。また、平均エステル化度は８．０以下であることが好ましく、７．９以下であることがより好ましい。
【００２６】
なお、本実施形態において、平均エステル化度とは、１分子のショ糖における、エステル化されたアルコールの数の平均値をいう。平均エステル化度（Ｙ）は、以下の一般式にしたがって算出することができる。
【００２７】
式（Ｉ）：Ｙ＝（ａ×５６１１０−Ｍａ×Ｘ）／［（Ｍｂ−Ｍｃ）×Ｘ］＋５６１１０
（式（Ｉ）中、Ｙは平均エステル化度、ａはショ糖の水酸基数である８、Ｍａはショ糖の分子量である３４２、ＸはＪＩＳ  Ｋ００７０に準じて求められる平均水酸基価、Ｍｂはカルボン酸の分子量、Ｍｃは水の分子量である１８を表す。）
【００２８】
本発明に用いる糖エステル（Ｂ）の製法は特に限定されず、従来公知の方法で得ることができる。例えば、有機溶媒と水との混合溶媒に糖とカルボン酸とを溶解し、アルカリ性化合物の存在下でエステル化反応を行うことにより得ることができる。有機溶媒としては、例えば、アセトン、メチルエチルケトンおよびシクロヘキサノンなどのケトン溶媒、ジオキサンおよびテトラヒドロフランなどのエーテル系溶媒、酢酸メチルなどのエステル系溶媒、ｔｅｒｔ−ブタノールなどのアルコール系溶媒などを用いることができる。また、糖エステル（Ｂ）の製造に用いるカルボン酸は、カルボン酸の塩化物、カルボン酸の臭化物およびカルボン酸のヨウ化物などのカルボン酸のハロゲン化物、カルボン酸無水物など、従来よりエステル化反応の原料として使用されているカルボン酸誘導体を用いることも可能である。なお、糖エステル（Ｂ）の平均エステル化度は、原料である糖とカルボン酸との配合量（モル比）を変更することにより、所望の平均エステル化度を有する糖エステル（Ｂ）を得ることができる。
【００２９】
糖エステル（Ｂ）は、エチレン系共重合体（Ａ）１００質量部に対して、１質量部以上であることが好ましく、５質量部以上であることがより好ましく、１０質量部以上であることがさらに好ましい。また、３００質量部以下であることが好ましく、２００質量部以下であることがより好ましく、１５０質量部以下であることがさらに好ましい。上記範囲内とすることにより、より大きなスパイラル径が形成可能となり、均一に塗布することができる。また、繊維への浸透性がより優れたものとなる。
【００３０】
ホットメルト接着剤組成物におけるエチレン系共重合体（Ａ）の含有量は、１０質量％以上が好ましく、１５質量％以上がより好ましく、２０質量％以上がさらに好ましい。また、６０質量％以下であることが好ましく、５０質量％以下であることがより好ましく、４０質量％以下であることがさらに好ましい。上記範囲内とすることにより、より大きなスパイラル径が形成可能となり、均一に塗布することができる。
【００３１】
ホットメルト接着剤組成物における糖エステル（Ｂ）の含有量は、１質量％以上が好ましく、２質量％以上がより好ましく、３質量％以上がさらに好ましい。また、６０質量％以下であることが好ましく、５０質量％以下であることがより好ましく、４０質量％以下であることがさらに好ましい。上記範囲内とすることにより、より大きなスパイラル径が形成可能となり、均一に塗布することができる。また、繊維への浸透性がより優れたものとなる。
【００３２】
本発明のホットメルト接着剤組成物には、粘着付与樹脂、ワックスなどを含有することができる。
【００３３】
粘着付与樹脂としては従来公知のものを使用でき、例えば、ロジン、不均化ロジンおよび二量化ロジンなどのロジン類、上記ロジン類とグリコール、グリセリンおよびペンタエリスリトールなどの多価アルコールとのエステル、テルペン、インデン、スチレン、ビニルトルエン、イソプレン、ピペリレンおよび１，３−ペンタジエンなどを構成モノマーとする炭化水素樹脂、上記炭化水素樹脂の水素化物、フェノール樹脂、クマロン−インデン樹脂などが挙げられる。なお、粘着付与樹脂は１種を単独で用いてもよく、２種以上を組み合わせて用いてもよい。
【００３４】
粘着付与樹脂は、エチレン系共重合体（Ａ）１００質量部に対して、１０質量部以上であることが好ましく、５０質量部以上であることがより好ましく、１００質量部以上であることがさらに好ましい。また、５００質量部以下であることが好ましく、３００質量部以下であることがより好ましい。
【００３５】
ホットメルト接着剤組成物における粘着付与樹脂の含有量は、５質量％以上が好ましく、１０質量％以上がより好ましく、２０質量％以上がさらに好ましい。また、６０質量％以下であることが好ましく、５０質量％以下であることがより好ましく、４０質量％以下であることがさらに好ましい。
【００３６】
ワックスとしては従来公知のものを使用でき、例えば、ポリエチレンワックス、エチレン酢酸ビニル共重合体ワックス、酸化ポリエチレンワックス、パラフィンワックス、マイクロクリスタリンワックス、水素添加ひまし油ワックス、ポリプロピレンワックスおよび水酸化ステアラミドワックスなどが挙げられる。なお、粘着付与樹脂は１種を単独で用いてもよく、２種以上を組み合わせて用いてもよい。
【００３７】
ワックスは、エチレン系共重合体（Ａ）１００質量部に対して、５質量部以上であることが好ましく、１０質量部以上であることがより好ましく、３０質量部以上であることがさらに好ましい。また、２００質量部以下であることが好ましく、１００質量部以下であることがより好ましい。
【００３８】
ホットメルト接着剤組成物におけるワックスの含有量は、１質量％以上が好ましく、５質量％以上がより好ましく、１０質量％以上がさらに好ましい。また、４０質量％以下であることが好ましく、３０質量％以下であることがより好ましく、２０質量％以下であることがさらに好ましい。
【００３９】
本発明のホットメルト接着剤組成物には、上記以外の成分として、エチレン系共重合体（Ａ）以外の重合体、酸化防止剤、紫外線吸収剤、耐候安定剤、充填剤など、従来公知の添加剤を含有することができる。
【００４０】
ホットメルト接着剤組成物の製造方法は特に限定されず、例えば、各成分を溶融混合する方法、各成分を溶剤に溶解した後、加熱などにより溶剤を除去する方法などが挙げられる。溶融混合する方法としては、例えば、加熱攪拌する方法、バンバリーミキサーおよびニーダーなどの機械加圧式混練機を用いる方法、ロールおよび押出機などの混練成形機を用いる方法などが挙げられる。
【００４１】
本発明のホットメルト粘接着剤組成物の用途は、特に限定されず、例えば、紙おむつなどの衛生材料、紙、フィルム、金属、合板などの木材、布、熱可塑性樹脂、熱可塑性エラストマーおよびゴムなどの接着剤として用いることができる。特に、透湿性や柔らかな風合いが優れることから、紙おむつなどの衛生材料の接着剤に最適である。
【実施例】
【００４２】
以下、実施例及び比較例を挙げて本発明を具体的に説明する。以下において「部」及び「％」は、特に断らない限り、それぞれ「質量部」「質量％」を意味するものとする。以下の実施例及び比較例で使用した原料は以下の通りである。
【００４３】
（使用原料）
・エチレン系共重合体（Ａ）
（Ａ−１）エチレン−酢酸ビニル共重合体（商品名：ウルトラセン６３４（東ソー社製）、エチレン含有量７４重量％）
（Ａ−２）エチレン−アクリル酸エチル共重合体（商品名：レクスパールＡ４２５０（日本ポリエチレン社製）、エチレン含有量７５重量％）
・糖エステル（Ｂ）
（Ｂ−１）ショ糖酢酸エステル（商品名：モノペットＳＯＡ（第一工業製薬社製）、平均エステル化度：７．９）
（Ｂ−２）ショ糖安息香酸エステル（商品名：モノペットＳＢ（第一工業製薬社製）、平均エステル化度：７．３）
（Ｂ−３）ショ糖酢酸エステル（平均エステル化度：６．４）
（Ｂ−４）ショ糖安息香酸エステル（平均エステル化度：５．９）
・粘着付与樹脂
（Ｃ−１）炭化水素樹脂（商品名：ペトコール１４０ＨＭ３（東ソー社製））
・ワックス
（Ｄ−１）パラフィンワックス（商品名：パラフィンワックス１５５Ｆ（日本精蝋社製））
・酸化防止剤
（Ｅ−１）ペンタエリスリトール テトラキス（３−（３，５−ジ−ｔｅｒｔ−ブチル−４−ヒドロキシフェニル）プロピオネート）（商品名：ＩＲＧＡＮＯＸ  Ｌ１０１（ＢＡＳＦ社製））
【００４４】
［実施例１〜１２、比較例１〜２］
表１に示す割合で各原料を攪拌容器に仕込み、１６０℃で加熱攪拌して溶融混合することによりホットメルト接着剤組成物を得た。得られたホットメルト接着剤組成物を用いて、下記の評価を行った。結果を表１に示す。
【００４５】
（最大スパイラル径）
塗布温度１５０℃、ライン速度１０ｍ／分および塗布量０．２ｇ／ｍの条件で、スパイラルスプレー（サンツール社製）を用いて、被着体として厚さ１７０μｍのポリプロピレンフィルム上にホットメルト接着剤組成物を塗布した。スパイラル径はホットエアー圧力を調整することで変更し、塗布されたホットメルト接着剤組成物のスパイラルが途切れない最大径（ｍｍ）を測定した。
【００４６】
【表１】
2015214653.tif 000002
【００４７】
【表２】
2015214653.tif 000003
【産業上の利用可能性】
【００４８】
本発明のホットメルト接着剤組成物は、紙おむつなどの衛生材料等に用いる接着剤として利用可能である。